ДЕКОРАТИВНО-ОБЛИЦОВОЧНЫЙ МАТЕРИАЛ
DECORATIVE-FACING MATERIAL

Изобретение касается производства декоративно-облицовочных материалов, предназначенных для использования в строительстве.
Известен декоративно-облицовочный материал, включающий, мас.%: молотый стеклобой 8-20; кристаллизующееся стекло 75-85; 75%-ный водный раствор жидкого стекла 5-7 [1].
Задача изобретения состоит в снижении себестоимости декоративно-облицовочного материана.
Технический результат достигается тем, что декоративно-облицовочный материал, включающий молотый стеклобой и 75%-ный водный раствор жидкого стекла, дополнительно содержит молотый кварцевый песок причем компоненты находятся при следующем соотношении, мас.%: молотый стеклобой 27-31; 75%-ный водный раствор жидкого стекла 5-7; молотый кварцевый песок 64-66.
В таблице приведены составы декоративно-облицовочного материала.
Таблица
Компоненты
Состав, мас.%
1
2
3
Молотый стеклобой
27
29
31
75%-ный водный раствор жидкого стекла
66
65
64
Молотый кварцевый песок
7
6
5
В производстве декоративно-облицовочного материала может быть использован бой любых силикатных стекол (оконное листовое, тарное, медицинское, светотехническое и т.д.), взятый в любых соотношениях. Целесообразно использовать 75%-ный водный раствор жидкого калиевого стекла.
Декоративно-облицовочный материал получают следующим образом.
3
2
Компоненты дозируют в требуемых количествах. Жидкое калиевое стекло (плотность 1300-1500 кг/м, модуль 3,6-4) растворяют в горячей (45-95°С) воде и готовят его 75%-ный водный раствор. Стеклобой и кварцевый песок по отдельности размалывают до получения порошков с удельной по верхностью 3500-5000 см/г. Затем все компоненты смешивают, из полученной смеси формуют изделия, например плитку, и направляют их на термообработку, которую проводят (в зависимости от используемого стеклобоя) в интервале температур 820-1100°С. В результате получают декоративно-облицовочный материал, себестоимость которого на 7-10% ниже себестоимости материала [1].
Источники информации
1. SU 1502502, 1989.